(57)【特許請求の範囲】
【請求項１】
芝糸を基布に植設し、この基布の裏面にバッキング材を塗布して芝糸を固定し、上記植設された芝糸間に粒状体を充填して芝糸間に粒状体層を設けた人工芝生を基礎層上に敷設したグラウンドであって、芝糸間に設けた前記粒状体層は、砂とゴム粒とが配合された下層と、最も外側に位置する表面層とを備え、前記表面層は硬質合成樹脂からなる硬質粒状体を８０重量％〜１００重量％含んで形成されていることを特徴とする人工芝生製グラウンド。
【請求項２】
前記表面層は、厚みが５ｍｍ〜１５ｍｍであることを特徴とする請求項１に記載の人工芝生製グラウンド。
【発明の詳細な説明】
【技術分野】
【０００１】
本発明は、合成樹脂製繊維からなる芝糸の間に砂などの粒状体を入れた人工芝生製グラウンドに関するものである。
【背景技術】
【０００２】
従来、基布に合成樹脂製繊維を芝糸としてタフティングマシンを用いて多本数植設し、この基布の裏面にゴムラテックス等のバッキング材を塗布して上記芝糸を固定し、この植設された芝糸間に砂等の粒状体を充填して粒状体層を設けた粒状体入り人工芝は、各種スポーツ用競技場の表面材として広く使用されている。
【０００３】
例えば、基布に長さが３０ｍｍ以上のパイルを植設した人工芝を下地上に敷設するとともに、上記パイル間に粒状物層を形成してなる人工芝製運動場において、上記粒状物層は、上記基布側に位置する下層、同下層上に位置する中間層および同中間層上に位置する上層の３層を含み、上記下層がかさ比重１．２以上の硬質粒状物により形成されており、上記中間層は上記下層側に形成された弾性粒状物よりなる第１層およびその上に形成されたかさ比重１．２以上の硬質粒状物よりなる第２層の積層物を繰り返し単位として同積層物を少なくとも１層分含み、上記上層が弾性粒状物よりなり、上記人工芝と上記下地との摩擦係数が０．７以下である場合には、上記下層を形成する硬質粒状物の充填重量を７ｋｇ／ｍ２以上とし、上記摩擦係数が０．７を超える場合には上記充填重量を５ｋｇ／ｍ２以上とすることを特徴とする人工芝製運動場が開示されている。
【０００４】
【特許文献１】特開２００２−６９９１６号公報
【発明の開示】
【発明が解決しようとする課題】
【０００５】
しかしながら、従来の人工芝生製グラウンドは砂やゴム等を主体とした充填材を用いているものであり、かかる充填材では柔らかさや弾力性に富み、滑り抵抗の大きいグラウンドを得るのには適しているものの、その表面が天然芝や土のグラウンドと比較して滑り抵抗が大きくなりすぎ、グラウンド上で競技する競技者が違和感を感じることがある。とりわけ、競技中に急加速、急制動が頻繁に行われるサッカー、ラグビーなどの競技では競技者の怪我を誘発する恐れが高くなる。
【０００６】
本発明は上記の如き課題に鑑みてなされたものであり、表面の滑り抵抗を適度なレベルとして、競技者の故障や違和感等を軽減できる人工芝生製グラウンドを提供せんとするものである。
【課題を解決するための手段】
【０００７】
上記目的を達成するため、本発明は以下のような構成としている。すなわち、本発明に係わる人工芝生製グラウンドは、芝糸を基布に植設し、この基布の裏面にバッキング材を塗布して芝糸を固定し、上記植設された芝糸間に粒状体を充填して芝糸間に粒状体層を設けた人工芝生を基礎層上に敷設したグラウンドであって、芝糸間に設けた前記粒状体層は、砂とゴム粒とが配合された下層と、最も外側に位置する表面層とを備え、前記表面層は硬質合成樹脂からなる硬質粒状体を８０重量％〜１００重量％含んで形成されていることを特徴とするものである。
【０００９】
また前記表面層は、厚みが５ｍｍ〜１５ｍｍであることを特徴とするものである。
【発明の効果】
【００１０】
請求項１に記載の本発明に係わる人工芝生製グラウンドによれば、粒状体層の少なくとも表面付近に配合された硬質粒状体により、グラウンド表面に競技者のスパイクやシューズが接触した際に適度な滑りが生じ、グラウンドとスパイクやシューズとの滑り抵抗が適度なレベルとなることで競技者の故障や違和感等を軽減できる。
【００１１】
また請求項１の発明によれば、下層により人工芝生製による利点である柔軟性や弾力性等を具備させ、硬質粒状体のみからなる表面層により表面に適度な滑り抵抗を具備させることができ、従来の人工芝生による利点を生かしつつ表面を適度な滑り抵抗とすることができ好ましい。
【００１２】
また請求項２の発明によれば、表面層の厚みを５ｍｍ〜１５ｍｍとすることで、滑りの不足や過度の滑りを防止し、適度な滑り抵抗とすることができ好ましい。
【発明を実施するための最良の形態】
【００１３】
本発明に係わる最良の実施の形態について、図面に基づき以下に具体的に説明する。
【００１４】
図１は、本発明に係わる人工芝生製グラウンドの実施の一形態を示す断面図である。この人工芝生製グラウンド１００は、基礎層４０に人工芝生が敷設された後、砂散布機によって粒状体層１０が散布されて形成されている。そして、人工芝生は、ポリプロピレン製基布３０に５５００デシデックスのナイロン製モノフィラメントヤーン２０１と５５００デシデックスの高密度ポリエチレン製スリットヤーン２０２を撚糸して芝糸２０を形成し、糸重量１．４〜２．１ｋｇ／ｍ２、パイル長５０〜１００ｍｍになるように植毛して芝葉を形成したものである。
【００１５】
粒状体層１０は、人工芝生製グラウンドの表面に配置された表面層１と、表面層１の下の下層２の二層構造となされ、下層２は、粒径２ｍｍ以下の砂に約０．３〜３ｍｍのゴム粒が配合されて３０ｋｇ／ｍ２の割合で散布されている。表面層１は、硬質合成樹脂である高密度ポリエチレン製の粒径１〜３ｍｍのペレットである硬質粒状体１１のみで形成されている。
【００１６】
表面層１の形成に用いられる硬質粒状体は、コストが低く、成形が容易で耐久性の高いポリエチレンが好適に用いられるが、硬質合成樹脂であれば特に限定されるものではなくポリプロピレン、ポリスチレン、ポリ酢酸ビニル、ポリ塩化ビニル、ポリ塩化ビニリデン、ポリカーボネート、ポリエチレンテレフタレート、ポリブチレンテレフタレート、ポリメタクリレート、ポリアクリロニトリル、ＡＢＳ、ＡＡＳ、フェノール樹脂、メラミン樹脂、ホルムアルデヒド樹脂、尿素樹脂、不飽和ポリエステル樹脂、エポキシ樹脂等を用いることができる。またその形状はペレットをそのまま用いれば特に加工等を施す必要がなく好ましいが、競技者の転倒時等に怪我に繋がる鋭利な箇所などがなければ特に限定されるものではなく、ビーズ状、円筒状、サイコロ状の形状のものを用いることができる。
【００１７】
表面層１の厚みは、５ｍｍ〜１５ｍｍが好ましく、厚さが５ｍｍを下回ると表面層１を形成する硬質粒状体１１による被覆が十分でない部位ができやすく、下層２の表面特性に左右されるようになって適当な滑り抵抗が得られにくくなる。厚さが１５ｍｍを超えるとグラウンドの表面特性がほとんどが硬質粒状体１１の特性によるものとなり下層２の柔軟性や弾力性等の利点が得られにくくなる。
【００１８】
また下層２については、人工芝生製グラウンドに要求される柔軟性や弾力性等の要求に応じて、砂、ゴム粒の配合割合や下層２自体の厚みを調整してよく、また下層２を多層構造として、例えば上側の層にゴム粒、下側の層に砂を充填する等、要求される特性に応じて構成を変更してもよい。
【実施例１】
【００１９】
（実施例）
上述の、図１に示した実施形態において、表面層を高密度ポリエチレン製の粒径約３ｍｍのペレットを１００重量％により厚さ５ｍｍに形成し、下層は粒径２ｍｍ以下の砂２０重量％と粒径約２ｍｍのゴム粒８０重量％とを配合して厚さ４０ｍｍに形成し、本発明に係わる実施例の人工芝生製グラウンドを得た。
【００２０】
（比較例１）
上述の、図１に示した実施形態において、表面層を設けずに下層のみを形成し、下層は粒径２ｍｍ以下の砂４０重量％と粒径約２ｍｍのゴム粒６０重量％とを配合して厚さ４０ｍｍに形成し、本発明に係わる比較例１の人工芝生製グラウンドを得た。
【００２１】
上述の、図１に示した実施形態において、表面層を設けずに下層のみを形成し、下層は粒径２ｍｍ以下の砂２０重量％と粒径約２ｍｍのゴム粒８０重量％とを配合して厚さ４０ｍｍに形成し、本発明に係わる比較例２の人工芝生製グラウンドを得た。
【００２２】
上記の実施例及び比較例に係わる人工芝生製グラウンドの表面において、動摩擦係数及び静摩擦係数を測定する。スタッド付きのサッカーシューズに一定の荷重を与え、一定の速度で水平方向に引っ張ったときの引張荷重を測定し、次式で求めた数値をいう。
静摩擦係数μｓ＝Ｆｓ／Ｆｐ
動摩擦係数μｋ＝Ｆｋ／Ｆｐ
ここにおいて、Ｆｓは静摩擦荷重、Ｆｋは動摩擦荷重、Ｆｐは接触力でありシューズと重錘の合計重量である。
【００２３】
具体的には、本発明では、コートの上に並べて置いたサッカーシューズ（アシックス社製  ＴＳ１８２９）１足に、全体重量が１０ｋｇｆとなるように重錘を乗せ、定速引張装置で１００ｍｍ／分の速度で引っ張り、その際の静摩擦荷重Ｓｓ（ｋｇｆ）及び動摩擦荷重Ｓｄ（ｋｇｆ）を測定し、次式で各摩擦係数を算出した。
静摩擦係数μｓ＝Ｓｓ／１０
動摩擦係数μｋ＝Ｓｋ／１０
【００２４】
上記人工芝生製グラウンドとサッカーシューズとの静摩擦係数及び動摩擦係数は、３００を超えると競技者が急加速又は急制動した場合に、人工芝生製グラウンドとサッカーシューズとの間に強い摩擦力が生じ、競技者の足に強い負担がかかり、疲労感や違和感、及び故障や怪我に繋がる恐れが高くなる。
【００２５】
実施例及び比較例に係わる人工芝生製グラウンドにおける静摩擦係数及び動摩擦係数を測定した結果を表１に示す。
【００２６】
【表１】
0004607473.tif 000002
【００２７】
実施例は静摩擦係数及び動摩擦係数共に３００を下回るものとなり、表面層の硬質粒状体による滑り抵抗が適度なものとなされていることが判る。特に実施例と比較例２との比較において、下層は同一であるにも係わらず、僅か５ｍｍの厚さの表面層により滑り抵抗が適度なレベルとすることができ、硬質粒状体による効果が顕著なものであることが示されている。
【図面の簡単な説明】
【００２８】
【図１】本発明に係わる人工芝生製グラウンドの、実施の一形態を示す断面図である。
【符号の説明】
【００２９】
１    表面層
１１  硬質粒状体
２    下層
１０  粒状体層
２０  芝糸
３０  基布
４０  基礎層
１００  人工芝生製グラウンド
【図１】
0004607473.tif 000003